(57)【特許請求の範囲】
【請求項１】
天然ゴム、アクリル系粘着剤及び粘着付与剤を含有するカラー塩化ビニル粘着テープ用の粘着組成物において、カラー塩化ビニル粘着テープの高温での耐熱変色性を向上させるために、天然ゴム、アクリル系粘着剤及び粘着付与剤の総量１００重量部に対してエポキシ化亜麻仁油３〜５重量部を含有させたことを特徴とするカラー塩化ビニル粘着テープ用の粘着組成物。
【請求項２】
粘着付与剤がロジン誘導体、テルペン系樹脂、フェノール系樹脂、脂肪族系石油樹脂及び芳香族系石油樹脂から選ばれる少なくとも１種の樹脂であることを特徴とする請求項１に記載のカラー塩化ビニル粘着テープ用の粘着組成物。
【請求項３】
請求項１又は２に記載されたカラー塩化ビニル粘着テープ用の粘着組成物を被覆してなることを特徴とするカラー塩化ビニル粘着テープ。
【発明の詳細な説明】
【０００１】
【発明の属する技術分野】
本発明は、１２０℃以上もの高温に長時間されても変色しないカラー塩化ビニル粘着テープ用の粘着組成物及びこれを被覆してなるカラー塩化ビニル粘着テープに関する。
【０００２】
【従来の技術】
従来、自動車用の組電線を結束する粘着テープとして、カラーポリ塩化ビニル（以下、「ＰＶＣ」という）粘着テープが使用されてきた。このようなカラーＰＶＣ粘着テープは、例えば、天然ゴム、アクリル系粘着剤及び粘着付与剤からなる粘着組成物１００重量部に酸化防止剤としてフェノール系酸化防止剤１．５重量部を含有するものをカラーＰＶＣテープの表面に被覆することにより製造されていた。
【０００３】
【発明が解決しようとする課題】
しかしながら、このようなフェノール系酸化防止剤を含有する粘着組成物が被覆されたカラーＰＶＣテープは、加熱され易い個所、例えば、自動車のエンジン付近で使用すると、１２０℃以上もの高温に長時間されることとなるために、黒色に変色して見栄えが悪くなるという問題があった。
【０００４】
本発明は、かかる問題を解決することを目的としている。
即ち、本発明は、高温での耐熱変色性を向上させたカラー塩化ビニル粘着テープ用の粘着組成物及びこれを被覆してなるカラー塩化ビニル粘着テープを提供することを目的とする。
【０００５】
【課題を解決するための手段】
本発明者は、上記目的を達成するために、天然ゴム、アクリル系粘着剤及び粘着付与剤を含有するカラー塩化ビニル粘着テープ用の粘着組成物において、酸化防止剤として、天然ゴム、アクリル系粘着剤及び粘着付与剤の総量１００重量部に対してエポキシ化亜麻仁油３〜５重量部を含有させたところ、この粘着組成物を被覆したカラー塩化ビニル粘着テープが１２０℃以上もの高温に長時間されてもその耐変色性が良好であることを見出して本発明を完成するに至った。
【０００６】
請求項１に記載された発明は、天然ゴム、アクリル系粘着剤及び粘着付与剤を含有するカラー塩化ビニル粘着テープ用の粘着組成物において、カラー塩化ビニル粘着テープの高温での耐熱変色性を向上させるために、天然ゴム、アクリル系粘着剤及び粘着付与剤の総量１００重量部に対してエポキシ化亜麻仁油３〜５重量部を含有させたことを特徴とするカラー塩化ビニル粘着テープ用の粘着組成物である。
【０００７】
請求項２に記載された発明は、請求項１に記載された発明において、粘着付与剤がロジン誘導体、テルペン系樹脂、フェノール系樹脂、脂肪族系石油樹脂及び芳香族系石油樹脂から選ばれる少なくとも１種の樹脂であることを特徴とするものである。
【０００８】
請求項３に記載された発明は、請求項１又は２に記載されたカラー塩化ビニル粘着テープ用の粘着組成物を被覆してなることを特徴とするカラー塩化ビニル粘着テープである。
【０００９】
【発明の実施の形態】
本発明の天然ゴム、アクリル系粘着剤及び粘着付与剤を含有するカラー塩化ビニル粘着テープ用の粘着組成物においては、酸化防止剤として、アクリル系粘着剤及び粘着付与剤の総量１００重量部にエポキシ化亜麻仁油３〜５重量部が含有されている。この粘着組成物を被覆したカラー塩化ビニル粘着テープは、高温での耐熱変色性を向上させることができる。
【００１０】
このように天然ゴム、アクリル系粘着剤及び粘着付与剤の総量１００重量部にエポキシ化亜麻仁油３〜５重量部含有する粘着組成物を被覆したカラー塩化ビニル粘着テープは、１２０℃で１２０時間保持した後の変色度合い及び塗布後の背面粘着力が良好である。
【００１１】
本発明のカラー塩化ビニル粘着テープ用の粘着組成物における粘着付与剤は、好ましくは、ロジン誘導体、テルペン系樹脂、フェノール系樹脂、脂肪族系石油樹脂及び芳香族系石油樹脂から選ばれる少なくとも１種の樹脂である。前記ロジン誘導体は、例えば、ロジンエステル系樹脂である。かかる粘着付与剤は、カラー塩化ビニル粘着テープの粘着性能を一層向上させることができる。
【００１２】
本発明のカラー塩化ビニル粘着テープ用の粘着組成物は、これをカラー塩化ビニルテープに被覆してカラー塩化ビニル粘着テープとされる。かかるカラー塩化ビニル粘着テープは、自動車、家電製品、機械製品等の製造に有効に用いることができる。
【００１３】
【実施例】
（実施例１）
天然ゴムラテックス（ガスリー社製、スタンダード）５０重量部、アクリル系粘着剤２５重量部、粘着付与剤としてロジン系タッキファイヤー（荒川化学社製、Ｅ７２６）２５重量部、酸化防止剤としてエポキシ化亜麻仁油（旭電化工業社製、アデカサイダー  ０−１８０Ａ）１重量部以下からなる粘着組成物を常温で攪拌機にて３０分攪拌した。このようにして得た粘着組成物をカラー塩化ビニルテープに被覆してカラー塩化ビニル粘着テープとした。
【００１４】
（実施例２）
天然ゴムラテックス（ガスリー社製、スタンダード）５０重量部、アクリル系粘着剤２５重量部、粘着付与剤としてロジン系タッキファイヤー（荒川化学社製、Ｅ７２６）２５重量部、酸化防止剤としてエポキシ化亜麻仁油（旭電化工業社製、アデカサイダー  ０−１８０Ａ）１〜２重量部からなる粘着組成物を常温で攪拌機にて３０分攪拌した。このようにして得た粘着組成物をカラー塩化ビニルテープに被覆してカラー塩化ビニル粘着テープとした。
【００１５】
（実施例３）
天然ゴムラテックス（ガスリー社製、スタンダード）５０重量部、アクリル系粘着剤２５重量部、粘着付与剤としてロジン系タッキファイヤー（荒川化学社製、Ｅ７２６）２５重量部、酸化防止剤としてエポキシ化亜麻仁油（旭電化工業社製、アデカサイダー  ０−１８０Ａ）３〜５重量部からなる粘着組成物を常温で攪拌機にて３０分攪拌した。このようにして得た粘着組成物をカラー塩化ビニルテープに被覆してカラー塩化ビニル粘着テープとした。
【００１６】
（実施例４）
天然ゴムラテックス（ガスリー社製、スタンダード）５０重量部、アクリル系粘着剤２５重量部、粘着付与剤としてロジン系タッキファイヤー（荒川化学社製、Ｅ７２６）２５重量部、酸化防止剤としてエポキシ化亜麻仁油（旭電化工業社製、アデカサイダー  ０−１８０Ａ）６〜１０重量部からなる粘着組成物を常温で攪拌機にて３０分攪拌した。このようにして得た粘着組成物をカラー塩化ビニルテープに被覆してカラー塩化ビニル粘着テープとした。
【００１７】
（実施例５）
天然ゴムラテックス（ガスリー社製、スタンダード）５０重量部、アクリル系粘着剤２５重量部、粘着付与剤としてロジン系タッキファイヤー（荒川化学社製、Ｅ７２６）２５重量部、酸化防止剤としてエポキシ化亜麻仁油（旭電化工業社製、アデカサイダー  ０−１８０Ａ）１０重量部以上からなる粘着組成物を常温で攪拌機にて３０分攪拌した。このようにして得た粘着組成物をカラー塩化ビニルテープに被覆してカラー塩化ビニル粘着テープとした。
【００１８】
（比較例１）
天然ゴムラテックス（ガスリー社製、スタンダード）５０重量部、アクリル系粘着剤２５重量部、粘着付与剤としてロジン系タッキファイヤー（荒川化学社製、Ｅ７２６）２５重量部、フェノール系酸化防止剤（チバ・スペシャルティ・チェミカルズ社製、イルガノックス１０７６）１．５重量部からなる粘着組成物を常温で攪拌機にて３０分攪拌した。このようにして得た粘着組成物をカラー塩化ビニルテープに被覆してカラー塩化ビニル粘着テープとした。
【００１９】
前記実施例１〜５及び比較例１で得たカラー塩化ビニル粘着テープの「粘着力をＪＩＳＣ２１０７に記載された１８０度引き剥がし粘着力により測定し、そして、このカラー塩化ビニル粘着テープの「耐変色性」を１２０℃で１２０時間保持した後の変色度合いを目視で調べて、次の評価基準で評価した。
（イ）「耐変色性」の評価基準
◎・・・良
○・・・並
×・・・悪
（ロ）「粘着力」の評価基準
◎・・・従来と比べて優れる
○・・・従来と比べて同等
×・・・従来と比べて劣る
【００２０】
評価結果は次の表１に示される。
【００２１】
【表１】
0004163350.tif 000002
【００２２】
【発明の効果】
（１）請求項１に記載された発明によれば、カラー塩化ビニル粘着テープの高温での耐熱変色性を向上させるために、天然ゴム、アクリル系粘着剤及び粘着付与剤の総量１００重量部に対してエポキシ化亜麻仁油３〜５重量部を含有させたので、１２０℃以上もの高温に長時間されても耐変色性が良好であるカラー塩化ビニル粘着テープ用の粘着組成物を提供することができる。
（２）請求項２に記載された発明によれば、粘着付与剤としてロジン誘導体、テルペン系樹脂、フェノール系樹脂、脂肪族系石油樹脂及び芳香族系石油樹脂から選ばれる少なくとも１種の樹脂を用いたので、カラー塩化ビニル粘着テープの粘着性能を一層向上させることができる。
（３）請求項３に記載された発明によれば、高温での耐熱変色性を向上させたカラー塩化ビニル粘着テープとすることができるので、かかる粘着テープを自動車、家電製品、機械製品等の製造に有効に用いることができる。